(57)【要約】【課題】  熱可塑性樹脂及びリン系酸化防止剤を含む熱可塑性樹脂組成物の耐加水分解性を改良する。【解決手段】  次の（Ａ）〜（Ｄ）を含有し、熱可塑性樹脂（Ａ）１００重量部当り、酸化防止剤（Ｂ）が０．００１〜１重量部、無機アンチブロッキング剤（Ｃ）が０．００１〜５重量部、中和剤（Ｄ）が０．００１〜１重量部であることを特徴とする熱可塑性樹脂組成物。（Ｂ）  分子内に、少なくともフォスファイト構造又はフォスフォナイト構造を有する酸化防止剤（Ｃ）  固体酸量が、１ｇ当り１００μｍｏｌを超える無機アンチブロッキング剤（Ｄ）  ヒンダードピペリジン化合物、カルボン酸アミド系化合物、ハイドロタルサイト類、金属水酸化物及びカルボン酸金属塩からなる群より選ばれる少なくとも一種の中和剤【選択図】  なし【特許請求の範囲】
【請求項１】
次の（Ａ）、（Ｂ）、（Ｃ）及び（Ｄ）を含有し、（Ａ）の樹脂１００重量部当り、（Ｂ）の酸化防止剤が０．００１〜１重量部であり、（Ｃ）の無機アンチブロッキング剤が０．００１〜５重量部であり、（Ｄ）の中和剤が０．００１〜１重量部であることを特徴とする熱可塑性樹脂組成物。
（Ａ）熱可塑性樹脂
（Ｂ）分子内に、少なくとも下式（１）で示されるフォスファイト構造又は下式（２）で示されるフォスフォナイト構造を有する酸化防止剤
2006176706.tif 000011
2006176706.tif 000012
［式中、Ｑは２価の炭化水素残基を表す。］
（Ｃ）固体酸量が、１ｇ当たり１００μｍｏｌを超える無機アンチブロッキング剤
（Ｄ）ヒンダードピペリジン化合物、カルボン酸アミド系化合物、ハイドロタルサイト類、金属水酸化物及びカルボン酸金属塩からなる群より選ばれる少なくとも一種の中和剤
【請求項２】
分子内に、少なくとも式（１）で示されるフォスファイト構造を有する酸化防止剤が、同一分子内に上記フォスファイト構造と下式（３）で示されるヒンダードフェノール構造とを有する化合物である請求項１に記載の熱可塑性樹脂組成物。
2006176706.tif 000013
［式中、Ａは炭素数２〜８のアルキレン基又は＊＊−ＣＯＲ7−基（Ｒ7は単結合又は炭素数１〜８のアルキレン基を示し、＊＊は式（１）で示されるフォスファイト構造における３個の酸素原子のいずれか一つに結合していることを示す。
Ｒ４及びＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表す。
Ｙ及びＺは、いずれか一方がヒドロキシル基、炭素数１〜８のアルコキシ基又は炭素数７〜１２のアラルキルオキシ基を表し、他方が水素原子又は炭素数１〜８のアルキル基を表す。
但し、Ｙがヒドロキシル基であるときは、Ｒ４及びＲ５の一方は炭素数３〜８のアルキル基、炭素数５〜８のシクロアルキル基、炭素数６〜１２のアルキルシクロアルキル基、炭素数７〜１２のアラルキル基又はフェニル基を表す。］
【請求項３】
同一分子内に式（１）で示されるフォスファイト構造と式（３）で示されるヒンダードフェノール構造とを有する化合物が、下式（Ｉ）で示される化合物である請求項２に記載の熱可塑性樹脂組成物。
2006176706.tif 000014
（Ｉ）
［式中、Ｒ１、Ｒ２、Ｒ４及びＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表し、Ｒ３は水素原子又は炭素数１〜８のアルキル基を表す。Ｘは単結合、硫黄原子又は−ＣＨＲ6−基を表す。Ｒ6は水素原子、炭素数１〜８のアルキル基又は炭素数５〜８のシクロアルキル基を表す。
Ａは炭素数２〜８のアルキレン基又は＊−ＣＯＲ7−基を表す。Ｒ7は単結合又は炭素数１〜８のアルキレン基を表し、＊印を付した−ＣＯ−は式（Ｉ）におけるフォスファイト構造の酸素原子と結合していることを表す。
Ｙ及びＺは、いずれか一方がヒドロキシル基、炭素数１〜８のアルコキシ基又は炭素数７〜１２のアラルキルオキシ基を表し、他方が水素原子又は炭素数１〜８のアルキル基を表す。
但し、Ｙがヒドロキシル基であるときは、Ｒ４及びＲ５の一方は炭素数３〜８のアルキル基、炭素数５〜８のシクロアルキル基、炭素数６〜１２のアルキルシクロアルキル基、炭素数７〜１２のアラルキル基又はフェニル基を表す。
また、式（Ｉ）における２個のＲ１は互いに同一でもよく、異なってもよい。さらに、式（Ｉ）における２個のＲ２は互いに同一でもよく、異なってもよい。そして、式（Ｉ）における２個のＲ３は互いに同一でもよく、異なってもよい。］
【請求項４】
分子内に式（１）で示されるフォスファイト構造を有する酸化防止剤が、下式（ＩＩ）又は（ＩＶ）で示される化合物である請求項１に記載の熱可塑性樹脂組成物。
2006176706.tif 000015
（ＩＩ）
［式中、Ｒ８及びＲ９は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表す。］
2006176706.tif 000016
（ＩＶ）
［式中、Ｒ11及びＲ１2は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表し、ｎは０〜２の整数を表す。
但し、式（ＩＶ）におけるｎが１〜２の整数を表し、且つ、Ｒ11が炭素数１〜８のアルキル基、炭素数５〜８のシクロアルキル基、炭素数６〜１２のアルキルシクロアルキル基、炭素数７〜１２のアラルキル基又はフェニル基を表すときは、複数のＲ11は互いに同一でもよく、異なってもよい。また、式（ＩＶ）におけるｎが１〜２の整数を表し、且つ、Ｒ１2が炭素数１〜８のアルキル基、炭素数５〜８のシクロアルキル基、炭素数６〜１２のアルキルシクロアルキル基、炭素数７〜１２のアラルキル基又はフェニル基を表すときは、複数のＲ1２は互いに同一でもよく、異なってもよい。］
【請求項５】
分子内に式（２）で示されるフォスフォナイト構造を有する酸化防止剤が、下式（ＩＩＩ）で示される化合物である請求項１に記載の熱可塑性樹脂組成物。
2006176706.tif 000017
（ＩＩＩ）
［式中、Ｒ10は水素原子又はメチル基を表す。但し、式（ＩＩＩ）における複数のＲ１０は互いに同一でもよく、異なってもよい。］
【請求項６】
熱可塑性樹脂（Ａ）の１００重量部と、次の酸化防止剤（Ｂ）の０．００１〜１重量部と無機アンチブロッキング剤（Ｃ）の０．００１〜５重量部と中和剤（Ｄ）の０．００１〜１重量部を配合し、溶融混練することを特徴とする熱可塑性樹脂組成物の製造法。
（Ａ）熱可塑性樹脂
（Ｂ）分子内に、少なくとも下式（１）で示されるフォスファイト構造又は下式（２）で示されるフォスフォナイト構造を有する酸化防止剤
2006176706.tif 000018
2006176706.tif 000019
［式中、Ｑは２価の炭化水素残基を表す。］
（Ｃ）固体酸量が１ｇ当り１００μｍｏｌ以下である無機アンチブロッキング剤
（Ｄ）ヒンダードピペリジン化合物、カルボン酸アミド系化合物、ハイドロタルサイト類、金属水酸化物及びカルボン酸金属塩からなる群より選ばれる少なくとも一種の中和剤
【請求項７】
分子内に、少なくとも式（１）で示されるフォスファイト構造を有する酸化防止剤が、同一分子内に上記フォスファイト構造と下式（３）で示されるヒンダードフェノール構造とを有する化合物である請求項６に記載の熱可塑性樹脂組成物の製造法。
2006176706.tif 000020
［式中、Ａは炭素数２〜８のアルキレン基又は＊＊−ＣＯＲ7−基（Ｒ7は単結合又は炭素数１〜８のアルキレン基を示し、＊＊は式（１）で示されるフォスファイト構造における３個の酸素原子のいずれか一つに結合していることを示す。
Ｒ４及びＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表す。
Ｙ及びＺは、いずれか一方がヒドロキシル基、炭素数１〜８のアルコキシ基又は炭素数７〜１２のアラルキルオキシ基を表し、他方が水素原子又は炭素数１〜８のアルキル基を表す。
但し、Ｙがヒドロキシル基であるときは、Ｒ４及びＲ５の一方は炭素数３〜８のアルキル基、炭素数５〜８のシクロアルキル基、炭素数６〜１２のアルキルシクロアルキル基、炭素数７〜１２のアラルキル基又はフェニル基を表す。］
【請求項８】
同一分子内に式（１）で示されるフォスファイト構造と式（３）で示されるヒンダードフェノール構造とを有する化合物が、下式（Ｉ）で示される化合物である請求項７に記載の熱可塑性樹脂組成物の製造法。
2006176706.tif 000021
（Ｉ）
［式中、Ｒ１、Ｒ２、Ｒ４及びＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表し、Ｒ３は水素原子又は炭素数１〜８のアルキル基を表す。Ｘは単結合、硫黄原子又は−ＣＨＲ6−基を表す。Ｒ6は水素原子、炭素数１〜８のアルキル基又は炭素数５〜８のシクロアルキル基を表す。
Ａは炭素数２〜８のアルキレン基又は＊−ＣＯＲ7−基を表す。Ｒ7は単結合又は炭素数１〜８のアルキレン基を表し、＊印を付した−ＣＯ−は式（Ｉ）におけるフォスファイト構造の酸素原子と結合していることを表す。
Ｙ及びＺは、いずれか一方がヒドロキシル基、炭素数１〜８のアルコキシ基又は炭素数７〜１２のアラルキルオキシ基を表し、他方が水素原子又は炭素数１〜８のアルキル基を表す。
但し、Ｙがヒドロキシル基であるときは、Ｒ４及びＲ５の一方は炭素数３〜８のアルキル基、炭素数５〜８のシクロアルキル基、炭素数６〜１２のアルキルシクロアルキル基、炭素数７〜１２のアラルキル基又はフェニル基を表す。
また、式（Ｉ）における２個のＲ１は互いに同一でもよく、異なってもよい。さらに、式（Ｉ）における２個のＲ２は互いに同一でもよく、異なってもよい。そして、式（Ｉ）における２個のＲ３は互いに同一でもよく、異なってもよい。］
【請求項９】
分子内に式（１）で示されるフォスファイト構造を有する酸化防止剤が、下式（ＩＩ）又は（ＩＶ）で示される化合物である請求項６に記載の熱可塑性樹脂組成物の製造法。
2006176706.tif 000022
（ＩＩ）
［式中、Ｒ８及びＲ９は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表す。］
2006176706.tif 000023
（ＩＶ）
［式中、Ｒ11及びＲ１2は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表し、ｎは０〜２の整数を表す。
但し、式（ＩＶ）におけるｎが１〜２の整数を表し、且つ、Ｒ11が炭素数１〜８のアルキル基、炭素数５〜８のシクロアルキル基、炭素数６〜１２のアルキルシクロアルキル基、炭素数７〜１２のアラルキル基又はフェニル基を表すときは、複数のＲ11は互いに同一でもよく、異なってもよい。また、式（ＩＶ）におけるｎが１〜２の整数を表し、且つ、Ｒ１2が炭素数１〜８のアルキル基、炭素数５〜８のシクロアルキル基、炭素数６〜１２のアルキルシクロアルキル基、炭素数７〜１２のアラルキル基又はフェニル基を表すときは、複数のＲ1２は互いに同一でもよく、異なってもよい。］
【請求項１０】
分子内に式（２）で示されるフォスフォナイト構造を有する酸化防止剤が、下式（ＩＩＩ）で示される化合物である請求項６に記載の熱可塑性樹脂組成物の製造法。
2006176706.tif 000024
（ＩＩＩ）
［式中、Ｒ10は水素原子又はメチル基を表す。但し、式（ＩＩＩ）における複数のＲ１０は互いに同一でもよく、異なってもよい。］
【発明の詳細な説明】
【技術分野】
【０００１】
本発明は、熱可塑性樹脂、酸化防止剤、無機アンチブロッキング剤及び中和剤を含有する熱可塑性樹脂組成物、並びにその製造法に関する。
【背景技術】
【０００２】
特許文献１には、ポリエチレン樹脂、同一分子内にフォスファイト構造とヒンダードフェノール構造とを有する酸化防止剤、及び、アルミノシリケートやカオリン等の無機アンチブロッキング剤を含有する熱可塑性樹脂組成物が記載されている。
また、特許文献２には、ポリオレフィン系樹脂１００重量部と；１２０℃で２時間真空乾燥してシリカゲルデシケーター中で室温まで放冷した後、アンチブロッキング剤の試料約２ｇを秤量して１００ｍｌのフラスコに入れ、脱水したトルエン４０ｍｌを加え、該フラスコ内を乾燥窒素ガスで置換後、トリエチルアルミニウムの１１ｖｏｌ％トルエン溶液を攪拌下に加え、アンチブロッキング剤表面の−ＯＨ基とトリエチルアルミニウムの反応によって発生したエタンガスを定量し、下式
ｎ’＝Ｐ’Ｖ／ＲＴＷ
［式中、ｎ’は表面−ＯＨ基量（ｍｏｌ／ｇ）、Ｐ’は圧力（ａｔｍ）、Ｖはエタンガス発生量（ｌ）、Ｒは気体定数（ａｔｍ・ｌ／ｍｏｌ・度Ｋ）、Ｔは温度（度Ｋ）、Ｗは試料重量（ｇ）を表す。］
で算出した表面の−ＯＨ基量が１ｇ当り２００μｍｏｌ以下である無機アンチブロッキング剤の０．０１〜３．０重量部と；有機脂肪酸アミドの０．０１〜０．３重量部とを配合してなるフィルム用ポリオレフィン系樹脂組成物が記載されている。
【０００３】
【特許文献１】特開２００３−２５３０６１号公報（段落番号００３４、及び段落番号００３７〜００５０を参照）
【特許文献２】特開平４−２２０４４３号公報（特許請求の範囲、段落番号０００７及び段落番号０００８を参照）
【発明の開示】
【発明が解決しようとする課題】
【０００４】
熱可塑性樹脂は、例えば、包装材料用フィルム等の広範な用途に用いられている。熱可塑性樹脂を包装材料用フィルムに加工する際には、高温での溶融混練における熱可塑性樹脂の熱酸化を防止する目的で、分子内にフォスファイト構造又はフォスフォナイト構造を有する酸化防止剤を添加し、成形されたフィルムが互いに付着（ブロッキング）することを防止するために、アンチブロッキング剤が配合される。
しかしながら、熱可塑性樹脂と、分子内にフォスファイト構造又はフォスフォナイト構造を有する酸化防止剤（以下、「リン系酸化防止剤」ということもある）と、比較的高い酸強度を有する無機アンチブロッキング剤とを含むペレット等の熱可塑性樹脂組成物は、倉庫等で保管されている間に吸湿し、上記酸化防止剤が加水分解される結果、保管終了後に、例えばフィルム等に高温で溶融加工する際に、熱可塑性樹脂が劣化してしまうという問題があった。
【０００５】
上記問題を解決するために、熱可塑性樹脂と、リン系酸化防止剤と、上記の無機アンチブロッキング剤とを含むペレット等の熱可塑性樹脂組成物を、倉庫等で保管せず、直ちに熱可塑性樹脂のフィルムに加工する対策が採られているが、該方法ではフィルムを製造するタイミングに合わせてペレットを生産する必要があり、生産効率が悪化するという問題があった。
また、熱可塑性樹脂組成物をペレットに加工した後でペレットを防湿タイプの包材に充填して保管する対策が採られているが、この方法では上記の包材を防湿化するためのコストが余分に嵩むという問題があった。
また、熱可塑性樹脂と、リン系酸化防止剤と比較的固体酸量の小さい無機アンチブロッキング剤とを含むペレット等の熱可塑性樹脂組成物は、倉庫等で保管されている間でも吸湿が比較的少なく、上記酸化防止剤が加水分解されにくい結果、保管終了後に、例えばフィルム等に高温で溶融加工する際でも熱可塑性樹脂の安定化が図られ、高品質なフィルムを製造することができる。しかしながら、無機アンチブロッキング剤として固体酸量の比較的小さいものを用いる必要があるため、無機アンチブロッキング剤の選択の幅が狭いという問題があった。
【０００６】
本発明の課題は、固体酸量が１ｇ当り１００μｍｏｌを超える無機アンチブロッキング剤を用いても、耐加水分解性の良好な熱可塑性樹脂組成物、及びその製造法を提供することにある。
また、本発明の別の課題は、上記リン系酸化防止剤の耐加水分解性を向上させて、上記熱可塑性樹脂組成物を製造した後に長期間保管しても、品質が損なわれない熱可塑性樹脂組成物を提供することにある。
また、本発明の他の課題は、上述した防湿タイプの包材が不要であり、安価な熱可塑性樹脂組成物の製造法を提供することにある。
また、本発明の上記以外の課題は、熱可塑性樹脂とリン系酸化防止剤と上記の無機アンチブロッキング剤とを含むペレット等の熱可塑性樹脂組成物を直ちに熱可塑性樹脂のフィルムに加工する際にも、上記の熱可塑性樹脂組成物を効率良く生産する方法を提供することにある。
【０００７】
本発明者は、鋭意検討を重ねた結果、本発明を完成するに至った。
【課題を解決するための手段】
【０００８】
すなわち、本発明（ｉ）は、次の（Ａ）、（Ｂ）、（Ｃ）及び（Ｄ）を含有し、（Ａ）の樹脂１００重量部当り、（Ｂ）の酸化防止剤が０．００１〜１重量部であり、（Ｃ）の無機アンチブロッキング剤が０．００１〜５重量部であり、（Ｄ）の中和剤が０．００１〜１重量部であることを特徴とする熱可塑性樹脂組成物を提供するものである。
【０００９】
（Ａ）熱可塑性樹脂
（Ｂ）分子内に、少なくとも下式（１）で示されるフォスファイト構造又は下式（２）で示されるフォスフォナイト構造を有する酸化防止剤
2006176706.tif 000002
【００１０】
2006176706.tif 000003
［式中、Ｑは２価の炭化水素残基を表す。］
（Ｃ）固体酸量が、１ｇ当たり１００μｍｏｌを超える無機アンチブロッキング剤
（Ｄ）ヒンダードピペリジン化合物、カルボン酸アミド系化合物、ハイドロタルサイト類、金属水酸化物及びカルボン酸金属塩からなる群より選ばれる少なくとも一種の中和剤
【００１１】
また、本発明の（ｉｉ）は、熱可塑性樹脂（Ａ）の１００重量部と、次の酸化防止剤（Ｂ）の０．００１〜１重量部と無機アンチブロッキング剤（Ｃ）の０．００１〜５重量部と中和剤（Ｄ）の０．００１〜１重量部を配合し、溶融混練することを特徴とする熱可塑性樹脂組成物の製造法を提供するものである。
（Ａ）熱可塑性樹脂
（Ｂ）分子内に、少なくとも下式（１）で示されるフォスファイト構造又は下式（２）で示されるフォスフォナイト構造を有する酸化防止剤
【００１２】
2006176706.tif 000004
【００１３】
2006176706.tif 000005
【００１４】
［式中、Ｑは２価の炭化水素残基を表す。］
（Ｃ）固体酸量が、１ｇ当たり１００μｍｏｌを超える無機アンチブロッキング剤
（Ｄ）ヒンダードピペリジン化合物、カルボン酸アミド系化合物、ハイドロタルサイト類、金属水酸化物及びカルボン酸金属塩からなる群より選ばれる少なくとも一種の中和剤
【発明の効果】
【００１５】
本発明の（ｉ）によれば、上記リン系酸化防止剤の耐加水分解性が向上して、上記熱可塑性樹脂組成物を製造した後に長期間保管しても、熱可塑性樹脂組成物の品質が損なわれない。また、本発明の（ｉ）によれば、倉庫等で保管されている間でも吸湿が比較的少なく、上記酸化防止剤が加水分解されにくい。これにより、保管終了後に、例えばフィルム等に高温で溶融加工する際でも熱可塑性樹脂の安定化が図られ、高品質なフィルムを製造することができる。
また、本発明の（ｉｉ）によれば、溶融混練時の熱可塑性樹脂の劣化を防止することができる。また、本発明の（ｉｉ）によれば、上述した防湿タイプの包材が不要であり、熱可塑性樹脂組成物を安価に製造することができる。また、本発明の（ｉｉ）によれば、上記ペレット等の熱可塑性樹脂組成物を直ちに熱可塑性樹脂のフィルムに加工する際にも、上記の熱可塑性樹脂組成物を効率良く生産することができる。また、本発明の（ｉｉ）によれば、固体酸量が１ｇ当り１００μｍｏｌを超える無機アンチブロッキング剤を用いても、耐加水分解性が向上した熱可塑性樹脂組成物の製造法を提供することができる。
【発明を実施するための最良の形態】
【００１６】
以下、本発明を詳細に説明する。
本発明の（ｉ）及び（ｉｉ）で用いられる熱可塑性樹脂（Ａ）としては、例えば次のようなものが挙げられる。
（１）ポリエチレン、例えば高密度ポリエチレン（ＨＤ−ＰＥ）、低密度ポリエチレン（ＬＤ−ＰＥ）や直鎖状低密度ポリエチレン（ＬＬＤＰＥ）、（２）ポリプロピレン、（３）メチルペンテンポリマー、（４）ＥＥＡ（エチレン／アクリル酸エチル共重合）樹脂、（５）エチレン／酢酸ビニル共重合樹脂、（６）ポリスチレン類、例えばポリスチレン、ポリ（ｐ−メチルスチレン）やポリ（α−メチルスチレン）、（７）ＡＳ（アクリロニトリル／スチレン共重合）樹脂、（８）ＡＢＳ（アクリロニトリル／ブタジエン／スチレン共重合）樹脂、（９）ＡＡＳ（特殊アクリルゴム/アクリロニトリル/スチレン共重合）樹脂、（１０）ＡＣＳ（アクリロニトリル/塩素化ポリエチレン/スチレン共重合）樹脂、
【００１７】
（１１）塩素化ポリエチレン、ポリクロロプレンや塩素化ゴム、（１２）ポリ塩化ビニルやポリ塩化ビニリデン、（１３）メタクリル樹脂、（１４）エチレン／ビニルアルコール共重合樹脂、（１５）フッ素樹脂、（１６）ポリアセタール、（１７）グラフト化ポリフェニレンエーテル樹脂及びポリフェニレンサルファイド樹脂、（１８）ポリウレタン、（１９）ポリアミド、（２０）ポリエステル樹脂、例えばポリエチレンテレフタレートやポリブチレンテレフタレート等、（２１）ポリカーボネート、（２２）ポリアクリレート、（２３）ポリスルホン、ポリエーテルエーテルケトンやポリエーテルスルホン、（２４）芳香族ポリエステル樹脂、（２５）ジアリルフタレートプリポリマー、（２６）シリコーン樹脂、（２７）１，２−ポリブタジエン、（２８）ポリイソプレン、（２９）スチレン／ブタジエン共重合体、（３０）ブタジエン／アクリロニトリル共重合体、（３１）エチレン／プロピレン共重合体、（３２）エチレン／ＭＭＡ（メチルメタクリレート）共重合体。
【００１８】
本発明（ｉ）及び（ｉｉ）における熱可塑性樹脂としては、上記例示の樹脂の単独又は混合物を用いることができる。
本発明の（ｉ）及び（ｉｉ）においては、ポリエチレン（例えばＨＤ−ＰＥ、ＬＤ−ＰＥ、ＬＬＤＰＥ）やポリプロピレン等のポリオレフィン；エチレンと酢酸ビニル等の共重合体、エチレンとＭＭＡ等の共重合体；ポリアミド、ポリエチレンテレフタレート、ポリブチレンテレフタレートやポリカーボネート等のエンジニアリング樹脂等が好ましく用いられる。
【００１９】
上記のポリオレフィンの製造法は特に限定されず、例えば、ラジカル重合によって得られたものでもよく、周期律表第ＩＶｂ族、第Ｖｂ族、第ＶＩｂ族又は第ＶＩＩＩ族の金属を含有する触媒を用いる重合により製造されたものでもよい。
かかる金属を含有する触媒としては、一つ以上の配位子、例えばπ結合又はσ結合によって配位する酸化物、ハロゲン化合物、アルコレート、エステル、アリール等を有する金属錯体であってもよく、これらの錯体はそのままであっても、塩化マグネシウム、塩化チタン、アルミナ、酸化ケイ素等の基材に担持されていてもよい。
ポリオレフィンとしては、例えばチーグラー・ナッタ触媒、メタロセン触媒、フィリップス触媒等を用いて製造されたものが好ましく使用される。
【００２０】
また、エンジニアリング樹脂も特に限定されない。
例えば、ポリアミド樹脂としては、ポリマー鎖にアミド結合を有するものであって、加熱溶融できるものであればよい。ポリアミド樹脂の製造法も限定されず、例えばジアミン類とジカルボン酸類の縮合反応、アミノカルボン酸類の縮合反応、ラクタム類の開環重合等の方法によって製造されたものでもよい。
ポリアミド樹脂の代表例としては、ナイロン６６、ナイロン６９、ナイロン６１０、ナイロン６１２、ポリ−ビス（ｐ−アミノシクロヘキシル）メタンドデカミド、ナイロン４６、ナイロン６、ナイロン１２、ナイロン６６とナイロン６の共重合体であるナイロン６６／６や、ナイロン６／１２の如き共重合体等が挙げられる。
ポリエステル樹脂としては、ポリマー鎖にエステル結合を有するものであって、加熱溶融できるものであればよい。
ポリエステル樹脂の具体例としては、ジカルボン酸類とジヒドロキシ化合物の重縮合等によって得られる、ホモポリエステルやコポリエステルが挙げられる。
ポリカーボネート樹脂としては、ポリマー鎖にカーボネート結合を有するものであって、加熱溶融できるものであればよい。
このようなポリカーボネート樹脂としては、例えば、溶剤、酸受容体や分子量調整剤の存在下に、芳香族ヒドロキシ化合物を少量のポリヒドロキシ化合物の存在下又は不存在下に、ホスゲンやジフェニルカーボネートのようなカーボネート前駆体を反応させることにより得られるポリカーボネートが挙げられる。
ポリカーボネート樹脂は、直鎖状であっても分岐状であってもよく、また、共重合体であってもよい。
【００２１】
本発明の（ｉ）及び（ｉｉ）において、分子内に、少なくとも上式（１）で示されるフォスファイト構造又は上式（２）で示されるフォスフォナイト構造を有する酸化防止剤としては、例えば、下式（Ｉ）〜（ＩＶ）で示される化合物が好ましく用いられる。
【００２２】
2006176706.tif 000006
（Ｉ）
［式中、Ｒ１、Ｒ２、Ｒ４及びＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表し、Ｒ３は水素原子又は炭素数１〜８のアルキル基を表す。Ｘは単結合、硫黄原子又は−ＣＨＲ6−基を表す。Ｒ6は水素原子、炭素数１〜８のアルキル基又は炭素数５〜８のシクロアルキル基を表す。
Ａは炭素数２〜８のアルキレン基又は＊−ＣＯＲ7−基を表し、Ｒ7は単結合又は炭素数１〜８のアルキレン基を表し、＊は式（Ｉ）におけるフォスファイト構造の酸素原子に結合していることを表す。
Ｙ及びＺは、いずれか一方がヒドロキシル基、炭素数１〜８のアルコキシ基又は炭素数７〜１２のアラルキルオキシ基を表し、他方が水素原子又は炭素数１〜８のアルキル基を表す。
但し、Ｙがヒドロキシル基であるときは、Ｒ４及びＲ５の一方は炭素数３〜８のアルキル基、炭素数５〜８のシクロアルキル基、炭素数６〜１２のアルキルシクロアルキル基、炭素数７〜１２のアラルキル基又はフェニル基を表す。
また、式（Ｉ）における２個のＲ１は互いに同一でもよく、異なってもよい。さらに、式（Ｉ）における２個のＲ２は互いに同一でもよく、異なってもよい。そして、式（Ｉ）における２個のＲ３は互いに同一でもよく、異なってもよい。］
【００２３】
2006176706.tif 000007
（ＩＩ）
（式中、Ｒ８及びＲ９は、それぞれ独立に水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
【００２４】
2006176706.tif 000008
（ＩＩＩ）
（式中、Ｒ10は水素原子又はメチル基を表す。但し、式（ＩＩＩ）における複数のＲ10は互いに同一でもよく、異なってもよい。）
【００２５】
2006176706.tif 000009
（ＩＶ）
［式中、Ｒ11及びＲ１2は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表し、ｎは０〜２の整数を表す。
但し、式（ＩＶ）におけるｎが１〜２の整数を表し、且つ、Ｒ11が炭素数１〜８のアルキル基、炭素数５〜８のシクロアルキル基、炭素数６〜１２のアルキルシクロアルキル基、炭素数７〜１２のアラルキル基又はフェニル基を表すときは、式（ＩＶ）における複数のＲ11は互いに同一でもよく、異なってもよい。また、式（ＩＶ）におけるｎが１〜２の整数を表し、且つ、Ｒ1２が炭素数１〜８のアルキル基、炭素数５〜８のシクロアルキル基、炭素数６〜１２のアルキルシクロアルキル基、炭素数７〜１２のアラルキル基又はフェニル基を表すときは、式（ＩＶ）における２個のＲ1２は互いに同一でもよく、異なってもよい。］
【００２６】
本発明の（ｉ）において、式（Ｉ）で示される化合物におけるＲ１及びＲ２は炭素数１〜８のアルキル基、炭素数５〜８のシクロアルキル基又は炭素数６〜１２のアルキルシクロアルキル基であることが好ましく、Ｒ４はｉ−プロピル基、ｉ−ブチル基、ｓｅｃ−ブチル基、ｔ−ブチル基、ｔ−ペンチル基、ｉ−オクチル基、ｔ−オクチル基、シクロヘキシル基、１−メチルシクロヘキシル基又は２−エチルヘキシル基であることが好ましく、Ｒ５は水素原子、メチル基、エチル基、ｎ−プロピル基、ｉ−プロピル基、ｎ−ブチル基、ｉ−ブチル基、ｓｅｃ−ブチル基、ｔ−ブチル基又はｔ−ペンチル基等の炭素数１〜５のアルキル基であることが好ましい。
Ｒ３は、水素原子又は炭素数１〜５のアルキル基であることが好ましい。
また、二価基Ｘは、単結合、硫黄原子又はメチレン基であることが好ましい。
二価基Ａは、プロピレン基、＊−ＣＯ−基又は＊−ＣＯ−ＣＨ２ＣＨ２基（＊印を付した−ＣＯ−はフォスファイト構造の酸素原子と結合していることを示す）であることが好ましい。
Ｙはヒドロキシル基であることが好ましく、Ｚは水素原子又は炭素数１〜８のアルキル基であることが好ましい。
【００２７】
本発明の（ｉ）において、式（ＩＩ）で示される化合物におけるＲ８及びＲ９は、炭素数３〜９の直鎖状又は分岐状アルキル基であることが好ましい。
【００２８】
本発明の（ｉ）において、式（ＩＶ）で示される化合物におけるＲ１１は、炭素数３〜９の直鎖状若しくは分岐状アルキル基、又は炭素数７〜１２のアラルキル基であることが好ましい。
また、Ｒ１２は水素原子又はメチル基であることが好ましく、ｎは２であることが好ましい。
【００２９】
上記のリン系酸化防止剤のうち、好ましい化合物を以下に例示する。
トリス（２，４−ジ−ｔ−ブチルフェニル）フォスファイト［Ｂ−１］
６−[３−（３−ｔ−ブチル−４−ヒドロキシ−５−メチルフェニル）プロポキシ]−２，４，８，１０−テトラ−ｔ−ブチルジベンズ[ｄ，ｆ][１，３，２]ジオキサホスフェピン［Ｂ−２］
テトラキス（２，４−ジ−ｔ−ブチルフェニル）−４，４'−ビフェニレン−ジフォスフォナイト［Ｂ−３］
テトラキス（２，４−ジ−ｔ−ブチル−５−メチルフェニル）−４，４'−ビフェニレン−ジフォスフォナイト［Ｂ−４］
ビス（２，４−ジ−ｔ−ブチルフェニル）ペンタエリスリチル  ジフォスファイト［Ｂ−５］
ビス（２，６−ジ−ｔ−ブチル−４−メチルフェニル）ペンタエリスリチル  ジフォスファイト［Ｂ−６］
【００３０】
本発明の（ｉ）を製造するに際しては、熱可塑性樹脂１００重量部当り、少なくとも一種のリン系酸化防止剤を０．００１〜１重量部含有させる。リン系酸化防止剤の含有量は、０．０１〜０．５重量部がより好ましく、０．０５〜０．２重量部が特に好ましい。
熱可塑性樹脂の１００重量部当り、リン系酸化防止剤の含有量が０．００１重量部未満である組成物は、溶融混練時に十分な酸化防止性能が得られない。一方、熱可塑性樹脂の１００重量部当り、リン系酸化防止剤の１重量部を超えて配合しても、酸化防止性能は変わらないため経済的には不利である。
本発明の(ｉｉ)において、リン系酸化防止剤を混合する方法は、特に限定されないが、リン系酸化防止剤と該熱可塑性樹脂を直接混合する方法、予めリン系酸化防止剤を高濃度に配合したマスターバッチを該熱可塑性樹脂に混合する方法や加熱溶融したリン系酸化防止剤を押し出し機のサイドフィーダーを通して直接熱可塑性樹脂に混練混合する方法などが好ましい。
【００３１】
本発明の（ｉ）及び（ｉｉ）における無機アンチブロッキング剤は、固体酸量が１ｇ当り１００μｍｏｌを超えるものであれば特に限定されないが、２００μｍを超えるものであれば、耐加水分解性の改良効果が大きい。また、平均粒径が０．１〜３０μｍの範囲である無機アンチブロッキング剤が好ましい。
無機アンチブロッキング剤としては、例えば、シリカ、クレー、珪藻土、長石、タルク、ゼオライト、カオリナイト、ウオラストナイト、セリサイト、アルミノシリケート、カルシウムシリケート、ナトリウムアルミノシリケートやナトリウムカルシウムアルミノシリケート等が挙げられる。
【００３２】
無機アンチブロッキング剤の固体酸量は、例えば、「色材、６１[１２]６９２−６９８頁（１９８８年）」における‘顔料分散媒樹脂の研究’（小林敏勝等）に記載の方法に準じて計算した値を用いる。
具体的には、上記無機アンチブロッキング剤の２ｇを遠心沈降管にとり、０．０１Ｎのジエタノールアミンのメチルイソブチルケトン溶液３０ｍｌを加えて１時間超音波分散を行って得た液を１３０００ｒｐｍで３０分間遠心分離し、得られた上澄み液１０ｍｌを採取し、採取した上澄み液をメチルイソブチルケトン１００ｍｌで希釈した液を０．０１Ｎの過塩素酸のメチルイソブチルケトン溶液で逆滴定して、前記無機アンチブロッキング剤の１ｇ当りの固体酸量（μｍｏｌ）を算出する。
本発明の（ｉ）及び（ｉｉ）において用いられる無機アンチブロッキング剤は、１ｇ当りの固体酸量が１００μｍｏｌを超えるものである。
【００３３】
本発明の（ｉ）及び（ｉｉ）における無機アンチブロッキング剤の使用量は、熱可塑性樹脂１００重量部当り０．０１〜５重量部の範囲であり、０．０５〜２重量部の範囲であることが好ましい。
無機アンチブロッキング剤の使用量が、熱可塑性樹脂１００重量部当り０．０１重量部未満のときは、熱可塑性樹脂組成物をフィルムに成形した際のアンチブロッキング効果が十分なものではない。一方、無機アンチブロッキング剤の使用量が熱可塑性樹脂１００重量部当り５重量部を超えても、使用量に見合うアンチブロッキング効果の向上は認められない。
本発明の（ｉ）において、無機アンチブロッキング剤を混合する方法は特に限定されないが、該アンチブロッキング剤をそのまま熱可塑性樹脂に混合する方法や予め無機アンチブロッキング剤を高濃度に配合したマスターバッチを熱可塑性樹脂に混合する方法等が好ましい。
本発明の（ｉ）における中和剤はヒンダードアミン系化合物、ハイドロタルサイト類、金属水酸化物及びカルボン酸アミド類からなる群より選ばれる一種以上であればよい。
好ましい中和剤としては、合成ハイドロタルサイト、天然ハイドロタルサイトや水酸化カルシウム（以下、Ｄ−１と略記する）；エルカ酸アミド（以下、Ｄ−２と略記する）、ステアリン酸アミド、オレイン酸アミド、ベヘニン酸アミド、Ｎ−ステアリル酪酸アミド、Ｎ−ステアリルラウリン酸アミド、Ｎ−ステアリルステアリン酸アミド、Ｎ−ステアリルベヘニン酸アミド、Ｎ−オレイルオレイン酸アミド、Ｎ−オレイルベヘニン酸アミド、Ｎ−ブチルエルカ酸アミド、Ｎ−オクチルエルカ酸アミド、Ｎ−ラウリルエルカ酸アミド、エチレンビスステアリン酸アミド、エチレンビスオレイン酸アミド、ヘキサメチレンビスオレイン酸アミド、Ｎ，Ｎ’−ジオレイルアジピン酸アミドやＮ，Ｎ’−ジオレイルセバシン酸アミド；ビス（２，２，６，６−テトラメチル−４−ピペリジル）セバケート、琥珀酸ジメチル・１−（２−ヒドロキシエチル）−４−ヒドロキシ−２，２，６，６−テトラメチルピペリジン重縮合物（以下、Ｄ−３と略記する）やポリ［｛６−（１，１，３，３、−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］等が挙げられる。
【００３４】
本発明（ｉ）の熱可塑性樹脂組成物を製造するに際しては、熱可塑性樹脂１００重量部当り、上述した中和剤の少なくとも一種を０．００１〜１重量部含有させる。
中和剤の含有量は、熱可塑性樹脂１００重量部当り、０．０１〜０．５重量部の範囲であることが好ましく、０．０５〜０．２重量部の範囲であることがより好ましい。
中和剤の含有量が熱可塑性樹脂１００重量部当り０．００１重量部未満である組成物は、溶融混練時に十分な酸化防止性能が得られない。一方、中和剤の含有量が熱可塑性樹脂１００重量部当り１重量部を超えて配合しても、熱可塑性樹脂の酸化防止性能は変わらず、経済的には不利となる。
本発明（ｉｉ）において、中和剤を混合する方法は特に限定されない。例えば、中和剤と熱可塑性樹脂を直接混合する方法、予め中和剤を高濃度に配合したマスターバッチを熱可塑性樹脂に混合する方法やサイドフィーダーを通して直接熱可塑性樹脂に中和剤を混練混合する方法等が挙げられる。
また、本発明（ｉｉ）において、リン系酸化防止剤、無機アンチブロッキング剤、中和剤を樹脂に配合する順番は特に限定されない。例えば、リン系酸化防止剤、無機アンチブロッキング剤及び中和剤を一括して樹脂に配合する方法；無機アンチブロッキング剤と中和剤を予め熱可塑性樹脂に配合した後にリン系酸化防止剤を配合する方法等が挙げられる。無機アンチブロッキング剤と中和剤を予め樹脂に配合した後にリン系酸化防止剤を配合する方法が好ましい。
【００３５】
本発明の（ｉ）及び（ｉｉ）においては、上記の熱可塑性樹脂、リン系酸化防止剤及び無機アンチブロッキング剤以外に、上記リン系酸化防止剤以外の少なくとも一種の酸化防止剤、光安定剤、滑剤、帯電防止剤や防曇剤等を配合することもできる。
本発明の（ｉ）及び（ｉｉ）において使用できる上記リン系酸化防止剤以外の酸化防止剤、光安定剤、滑剤、帯電防止剤や顔料としては、例えば以下のものが挙げられる。
＜上記リン系酸化防止剤以外の酸化防止剤＞
２，６−ジ−ｔ−ブチル−４−メチルフェノール、ｎ−オクタデシル  ３−（３，５−ジ−ｔ−ブチル−４−ヒドロキシフェニル）プロピオネート、ペンタエリスリチル  テトラキス（３−（３，５−ジ−ｔ−ブチル−４−ヒドロキシフェニル）プロピオネート）、トリエチレングリコール  ビス（３−（３−ｔ−ブチル−５−メチル−４−ヒドロキシフェニル）プロピオネート）、１，３，５−トリメチル−２，４，６−トリス  （３，５−ジ−ｔ−ブチル−４−ヒドロキシベンジル）ベンゼン、トリス  （３，５−ジ−ｔ−ブチル４−ヒドロキシベンジル）イソシアヌレート、３，９−ビス（２−（３−（３−ｔ−ブチル−４−ヒドロキシ−５−メチルフェニル）プロピオニルオキシ）−１，１−ジメチルエチル）−２，４，８，１０−テトラオキサスピロ[５・５]ウンデカン、２，２’−メチレンビス  （６−ｔ−ブチル−４−メチルフェノール）、４，４’−ブチリデンビス  （６−ｔ−ブチル−３−メチルフェノール）、４，４’−チオビス  （６−ｔ−ブチル−３−メチルフェノール）、２−ｔ−ブチル−６−（３−ｔ−ブチル−２−ヒドロキシ−５−メチルベンジル）−４−メチルフェニル  アクリレート、２−（１−（２−ヒドロキシ−３，５−ｔ−アミルフェニル）エチル）−４，６−ジ−ｔ−アミルフェニル  アクリレート、ジアルキル（Ｃ１２−１８）  ３，３’−チオジプロピオネート、ペンタエリスリチル  テトラキス（３−ラウリルチオプロピオネート）等。
＜光安定剤＞
２−ヒドロキシ−４−ｎ−オクトキシベンゾフェノン、２−（２−ヒドロキシ−５−メチルフェニル）ベンゾトリアゾール、２−（３−ｔ−ブチル−２−ヒドロキシ−５−メチルフェニル）−５−クロロベンゾトリアゾール、２，４−ジ−ｔ−ブチルフェニル  ３，５−ジ−ｔ−ブチル−４−ヒドロキシベンゾエート等。
＜滑剤＞
パラフィン、ポリエチレンワックス、ステアリン酸、ブチルステアレート、硬化ひまし油、ステアリルアルコール、ステアリン酸カルシウム等。
＜帯電防止剤＞
第１級アミン塩、第３級アミン塩、第４級アミン塩やピリジン誘導体等のカチオン系帯電防止剤；硫酸化油、石鹸、硫酸化エステル油、硫酸化アミド油、オレフィンの硫酸化エステル塩類、脂肪アルコール硫酸エステル塩類、アルキル硫酸エステル塩、脂肪酸エチルスルホン酸塩、アルキルナフタレンスルホン酸塩、アルキルベンゼンスルホン酸塩、琥珀酸エステルスルホン酸塩や燐酸エステル塩等のアニオン系の帯電防止剤；多価アルコールの部分的脂肪酸エステル、脂肪アルコールのエチレンオキサイド付加物、脂肪酸のエチレンオキサイド付加物、脂肪アミノまたは脂肪酸アミドのエチレンオキサイド付加物、アルキルフェノールのエチレンオキサイド付加物、多価アルコールの部分的脂肪酸エステルのエチレンオキサイド付加物やポリエチレングリコール等の非イオン系の帯電防止剤；カルボン酸誘導体やイミダゾリン誘導体等の両性系の帯電防止剤
＜防曇剤＞
ステアリン酸  モノグリセリド、オレイン酸  モノグリセリド、ポリグリセリンオレイン酸エステル、ソルビタン  モノラウレートやソルビタン  モノステアレート等。
【００３６】
本発明（ｉｉ）の製造法において、熱可塑性樹脂組成物の製造に用いる装置としては、例えば、タンブラーブレンダー、ヘンシェルミキサーやスーパーミキサー等の混合機；単軸又は多軸の押出し機；ニーダーやバンバリーミキサー等が挙げられる。
熱可塑性樹脂組成物は、熱可塑性樹脂と、リン系酸化防止剤と、固体酸量が１ｇ当り１００μｍｏｌを超える無機アンチブロッキング剤と、必要に応じて使用される上記リン系酸化防止剤以外の酸化防止剤、光安定剤、滑剤、帯電防止剤や顔料等を、例えば、タンブラーブレンダー、ヘンシェルミキサーやスーパーミキサー等混合機で予め均一に混合した後、単軸押出し機や多軸の押出し機で溶融混練造粒する方法；ニーダーやバンバリーミキサー等で溶融混練した後に押出し機を用いて造粒する方法等が挙げられる。
【実施例】
【００３７】
以下、実施例等により本発明を更に詳細に説明するが、本発明はこれらの例によって限定されるものではない。
【００３８】
［各例で使用した無機アンチブロッキング剤］
Ｃ−３：水澤化学工業（株）製の「インシュライト  ＭＣ−６」（アルミノシリケート）
Ｃ−４：グレフコ（株）製の「ダイカライト  ＷＦ」（珪藻土）
Ｃ−５：水澤化学工業（株）製の「ミズカシル  Ｐ−７０７」（合成シリカ）
【００３９】
［実施例１の樹脂組成物の調製］
未安定化ポリエチレンのパウダー１００重量部に、上記Ｃ−５の０．１重量部と琥珀酸ジメチル・１−（２−ヒドロキシエチル）−４−ヒドロキシ−２，２，６，６−テトラメチルピペリジン重縮合物の０．１重量部をラボプラストミルで配合した。その後、上記Ｂ−１の０．２重量部を添加し、熱可塑性樹脂組成物を混練して均一な樹脂組成物とした。  この樹脂組成物を細かく裁断して、ペレットを得た。
【００４０】
［無機アンチブロッキング剤の固体酸量の測定例１］
上記Ｃ−５の１ｇを遠心沈降管にとり、０．０２Ｎのジエタノールアミンのメチルイソブチルケトン溶液５０ｍｌを加えて１時間超音波分散を行った。超音波分散後に得られた液を１３０００ｒｐｍで３０分間遠心分離し、得られた上澄み液１０ｍｌを採取した。採取した上澄み液をメチルイソブチルケトン１００ｍｌで希釈した。この希釈液を０．０１Ｎの過塩素酸のメチルイソブチルケトン溶液で逆滴定して、試料Ｃ−５の１ｇ当りの固体酸量（μｍｏｌ）を算出した。
【００４１】
［無機アンチブロッキング剤の固体酸量の測定例２］
上記Ｃ−３の２ｇを遠心沈降管にとり、０．０１Ｎのジエタノールアミンのメチルイソブチルケトン溶液３０ｍｌを加えて１時間超音波分散を行った。超音波分散後に得られた液を１３０００ｒｐｍで３０分間遠心分離し、得られた上澄み液１０ｍｌを採取した。
採取した上澄み液をメチルイソブチルケトン１００ｍｌで希釈した。この希釈液を０．０１Ｎの過塩素酸のメチルイソブチルケトン溶液で逆滴定して、試料Ｃ−３の１ｇ当りの固体酸量（μｍｏｌ）を算出した。
【００４２】
［保存安定性試験］
前記熱可塑性樹脂組成物の調製例で得たペレットを５０℃で８０％相対湿度の条件下に保存した。保存後、ソックスレー抽出して得たリン系酸化防止剤を含む液をガスクロマトグラフィー又は液体クロマトグラフィーにより分析して、上記ペレット中の酸化防止剤の含有量を求めた。保存開始時のペレット中のリン系酸化防止剤含有量を１００としたときの保存終了後の含有量を残存率（％）で表した。
【００４３】
実施例１〜４、比較例１、及び、参考例１〜３
実施例２〜４及び比較例１〜４は、前記実施例１の樹脂組成物の調製に準じて、ペレットを製造した。また、実施例１〜４及び比較例１で使用した無機アンチブロッキング剤中の固体酸量は、前記固体酸量の測定例１に準じて測定した。比較例２〜３で使用した無機アンチブロッキング剤の１ｇ当りの固体酸量は、前記固体酸量の測定例２に準じて測定した。
【００４４】
【表１】
2006176706.tif 000010
【００４５】
＊１・・熱可塑性樹脂100重量部当りの添加部数（重量）
【産業上の利用可能性】
【００４６】
本発明により得られる熱可塑性樹脂は、例えば、包装材料用フィルム等の用途に用いられる。